(57)【特許請求の範囲】
【請求項１】
単結晶シリコンの引き上げ経路を囲繞する熱遮蔽体からシリコン融液への塵の落下を防止するシリコン融液の汚染防止装置において、
熱遮蔽体は、下方の開口よりも上方の開口が大きく、上方の開口と下方の開口の間にあって単結晶シリコンの引き上げ経路側に向く斜面を有し、この斜面に高低差が０．５〜１０．０ｍｍ程度の凹凸を有すること
を特徴とするシリコン融液の汚染防止装置。
【発明の詳細な説明】
【技術分野】
【０００１】
本発明は、熱遮蔽体からシリコン融液への塵の落下によってシリコン融液が汚染されることを防止するシリコン融液の汚染防止装置に関する。
【背景技術】
【０００２】
図１は単結晶シリコン引き上げ装置の模式図である。  
単結晶引き上げ装置１０の炉体１の内部には、炉体１の内壁面の内側に配置され炉体内外の熱伝達を遮断する断熱材２と、多結晶シリコンのようなシリコン材料を保持しこのシリコン原料溶解後のシリコン融液を貯留するルツボ３と、ルツボ３を囲繞するように配置されルツボ３を介してシリコン材料を熱するヒータ４と、単結晶シリコン８の引き上げ経路を囲繞するようにルツボ３の上方に配置される熱遮蔽体５と、が設けられる。
【０００３】
また単結晶シリコン８の引き上げ経路を囲繞するようにルツボ３の上方に冷却コイル６が設けられる場合もある。冷却コイル６は、冷却水が流れる管路が螺旋状に巻回されて形成されており、全体の形状が筒状である。冷却コイル６は結晶の引き上げ経路が螺旋の内側に位置するようにルツボ３の上方に配置される。冷却コイル６によって単結晶シリコン８の冷却速度が速められると、単結晶シリコン８に含まれる空孔状の欠陥所謂ＣＯＰのサイズが小さくなるため結晶品質が向上する。また単結晶シリコン８の製造サイクルが早まるため製造効率が向上する。なお単結晶シリコン８の酸素析出物を制御する場合や酸化膜耐圧を改善する場合があり、冷却コイル６の位置とほぼ同位置に冷却コイルではなく筒状の加熱ヒータやパージチューブが設けられることもある。
【０００４】
ここで単結晶引き上げ装置１０を用いた単結晶シリコン製造処理の手順を簡単に説明する。ルツボ３にシリコン材料を投入しヒータ４を起動する。するとシリコン材料が加熱され溶解しシリコン融液が生成される。生成されたシリコン融液にシリコンの種結晶を浸漬する。この種結晶を引き上げると種結晶の回りには単結晶シリコン８が育成される。単結晶シリコン８の引き上げの際には引き上げ速度や熱遮蔽体５の位置等を調整する。さらに冷却コイル６の管路に冷却水を流して単結晶シリコン８を強制的に冷却する。
【０００５】
単結晶シリコン８の育成時には炉体１内の上方からＡｒガスが供給される。図５は一般的な炉体内のガス流を示す図である。図５（ａ）では単結晶シリコンの育成初期のガス流が示されており、図５（ｂ）では単結晶シリコンの育成初期後のガス流が示されている。
【０００６】
図５（ａ）で示されるように、単結晶シリコン８の育成初期は、炉体１内の上方から供給されるＡｒガスが冷却コイル６の内側を通過してシリコン融液近傍まで下降する。さらにルツボ３とヒータ４の間隙を下降し、炉体１の下部に設けられたガス排出口１ａから炉体１の外部に流出する。また炉体１内の上方から供給されるＡｒガスの一部は冷却コイル６の内側を通過した後に、冷却コイル６の下端６ａと熱遮蔽体５の間隙を通過して冷却コイル６と熱遮蔽体５の間隙を上昇し、炉体１の上方から供給されるＡｒガスと合流する。
【０００７】
図５（ｂ）で示されるように、単結晶シリコン８の育成初期後は、炉体１内の上方から供給されるＡｒガスの一部が冷却コイル６の内側すなわち冷却コイル６と単結晶シリコン８の間隙を通過してシリコン融液近傍まで下降する。さらにルツボ３とヒータ４の間隙を下降し、炉体１の下部に設けられたガス排出口１ａから炉体１の外部に流出する。また炉体１内の上方から供給されるＡｒガスの一部は冷却コイル６と熱遮蔽体５の間隙を下降して冷却コイル６の下端６ａと熱遮蔽体５の間隙を通過し、冷却コイル６の内側を通過してきたＡｒガスと合流する。
【発明の概要】
【発明が解決しようとする課題】
【０００８】
図５（ａ）、（ｂ）で示されるように、単結晶シリコン８の育成初期とその後とでは冷却コイル６の下端６ａと熱遮蔽体５の間隙を流れるＡｒガスの進行方向が変化する。このとき流速の変化量が大きいと熱遮蔽体５に付着する塵が剥離する場合がある。剥離した塵は熱遮蔽体５に沿って落ち、シリコン融液に落下する。  
また炉体１の上部に付着する塵が落下する場合もある。塵は熱遮蔽体５に落下し、熱遮蔽体５に沿って落ち、シリコン融液に落下する。
【０００９】
シリコン融液に塵が落下するとシリコン融液が汚染されることになる。特にシリコン融液中の塵が育成される結晶に取り込まれると結晶の単結晶化が阻害され、単結晶シリコンの品質が低下するといった問題が生ずる。したがってシリコン融液への塵の落下を防止する必要がある。
【００１０】
本発明はこうした実状に鑑みてなされたものであり、シリコン融液への塵の落下を低減し、単結晶シリコンの品質低下を防止することを解決課題とするものである。
【課題を解決するための手段】
【００１１】
本発明は、
単結晶シリコンの引き上げ経路を囲繞する熱遮蔽体からシリコン融液への塵の落下を防止するシリコン融液の汚染防止装置において、
熱遮蔽体は、下方の開口よりも上方の開口が大きく、上方の開口と下方の開口の間にあって単結晶シリコンの引き上げ経路側に向く斜面を有し、この斜面に高低差が０．５〜１０．０ｍｍ程度の凹凸を有すること
を特徴とする。
【００１２】
熱遮蔽体上の塵は、熱遮蔽体表面の凹凸部分に留められシリコン融液に落下しない。凹凸の高低差が大きすぎると熱遮蔽体自体の大型化を招き、小さすぎると塵を留める役割を果たさない。したがって０．５〜１０．０ｍｍ程度が適切である。
【発明の効果】
【００１３】
本発明によれば、炉体内上部から熱遮蔽体に落下する塵及び熱遮蔽体上の塵を熱遮蔽体に留めることができる。よって熱遮蔽体からシリコン融液への塵の落下が低減され、単結晶シリコンの品質低下が防止される。
【図面の簡単な説明】
【００１４】
【図１】図１は単結晶シリコン引き上げ装置の模式図である。
【図２】図２は第１の実施形態で用いる面積Ｓ1、Ｓ2を示す図である。
【図３】図３は第１の実施形態による炉体内のガス流を示す図である。
【図４】図４は熱遮蔽体の断面の模式図である。
【図５】図５は一般的な炉体内のガス流を示す図である。
【図６】図６は一般的な冷却コイルの模式図である。
【図７】図７（ａ）、（ｂ）はコイル補完部材が取り付けられた冷却コイルの模式図である。
【発明を実施するための形態】
【００１５】
以下、本発明の実施の形態について図面を参照して説明する。  
実施例１は冷却コイルの下端と熱遮蔽体の間隙を通過するガス流の制御に関し、実施例２、３は熱遮蔽体の形状に関する。
【実施例１】
【００１６】
本実施形態の装置構成は図１で示される単結晶引き上げ装置１０と同じであるが、熱遮蔽体５と冷却コイル６と単結晶シリコン８の引き上げ経路の配置が後述する面積Ｓ1、Ｓ2を基にして決定されているという点で異なる。
【００１７】
熱遮蔽体５と冷却コイル６と単結晶シリコン８の引き上げ経路の相対的な位置は、冷却コイル６の下端６ａと熱遮蔽体５の間隙を通過するガスの流速が熱遮蔽体５から塵を剥離させない程度となるように調整される。その位置は、例えば単結晶引き上げ装置１０の製造段階で、各構成要素のサイズ・形状に応じて後述する面積比Ｓ2／Ｓ1を求め決定される。
【００１８】
また冷却コイル６と熱遮蔽体５のうちの少なくとも一方を昇降動作自在にし、冷却コイル６と熱遮蔽体５の相対的な位置を適宜変化させてもよい。この場合、冷却コイル６と熱遮蔽体５の昇降動作は図示しないコントローラで制御される。なお本実施形態では単結晶シリコン８の引き上げ経路を囲繞する筒状体を冷却コイル６として説明するが、冷却コイル６の代わりに加熱ヒータやパージチューブが設けられる場合にも本発明を適用することが可能である。
【００１９】
図２は本実施形態で用いる面積Ｓ1、Ｓ2を示す図である。  
本実施形態では単結晶シリコン８の引き上げ経路と冷却コイル６と熱遮蔽体５の相対的な位置の調整を面積Ｓ1、Ｓ2という要素に基づいて行う。
【００２０】
単結晶シリコン８の側面と冷却コイル６の内壁面との間には環状空間２１が形成される。環状空間２１において、軸と直交する平面に含まれる断面部分の断面２１ａを図２（ｂ）で示す。この断面２１ａの面積をＳ1とする。次に冷却コイル６が下方に延在する場合を想定する。このような場合に冷却コイル６の下方には筒状空間２２が想定される。この筒状空間２２において、冷却コイル６と熱遮蔽体５との間に形成される部分２２ａを図２（ｃ）で示す。この部分２２ａの周面の面積をＳ2とする。
【００２１】
面積Ｓ1は引き上げる単結晶シリコン８の径と冷却コイル６の径に応じて決まる。面積Ｓ2は熱遮蔽体５の形状と冷却コイル６の径、また熱遮蔽体５及び冷却コイル６の位置に応じて決まる。ここで重要なのは面積Ｓ1、Ｓ2の値ではなく、その比Ｓ2／Ｓ1（又はＳ1／Ｓ2）である。
【００２２】
表１に面積比Ｓ2／Ｓ1に関する本発明者の実験データを示す。表１は直径２００mmの結晶を引き上げた場合のデータである。
【００２３】
【表１】
0004499178.tif 000002
【００２４】
シリコン融液中の塵は単結晶シリコンの品質に影響を及ぼす。具体的には塵は結晶の単結晶化を阻害する。シリコン融液中に塵が多いほど生成された結晶の単結晶化率は低くなり、逆に多結晶化率が高くなる。面積比Ｓ2／Ｓ1を１．１５とした場合に生成された結晶は単結晶化率が低く、製品として許容できなかった。面積比Ｓ2／Ｓ1を１．１５未満とした場合（１．０１、０．８）に生成された結晶は単結晶化率が高い。本発明者は、面積比Ｓ2／Ｓ1を１．１５とした場合に生成される結晶の単結晶化率が、製品として許容できるか否かの閾値であると考えている。よって面積比Ｓ2／Ｓ1が１．１５未満となるように熱遮蔽体５と冷却コイル６と単結晶シリコン８の引き上げ経路の相対的な位置を調整すれば、製品として良好な結晶を生成することができる。
【００２５】
表１は直径２００mmのデータであるが、他の径の結晶であっても同じ様な結果が得られる。
【００２６】
図３は本実施形態による炉体内のガス流を示す図である。図３（ａ）では単結晶シリコンの育成初期のガス流が示されており、図３（ｂ）では単結晶シリコンの育成初期後のガス流が示されている。  
単結晶シリコン引き上げ装置の炉体内上方からＡｒガスを供給すると、Ａｒガスは単結晶シリコン８の引き上げ経路に沿って下降する。図３で示されるように、面積比Ｓ2／Ｓ1が適当な値であると、冷却コイル６の下端６ａと熱遮蔽体５の間隙を通過するガスの流速が小さくなる。冷却コイル６の下端６ａと熱遮蔽体５の間隙を通過するＡｒガスの流速が小さければＡｒガスの進行方向の変化があっても流速の変化量は小さい。したがってＡｒガスの進行方向の変化に起因する熱遮蔽体５からの塵の落下が抑制される。
【００２７】
本実施形態によれば、冷却コイルなどの筒状体の下端と熱遮蔽体の間隙を通過するＡｒガスの流速を小さくすることができる。このためガス流の変化に起因する熱遮蔽体表面からの塵の剥離が低減される。よってシリコン融液への塵の落下が低減され、単結晶シリコンの品質低下が防止される。
【実施例２】
【００２８】
図４は熱遮蔽体の断面の模式図である。  
熱遮蔽体５５において、単結晶シリコン５８側の表面５５ａは凹凸状である。凹凸の高低差は熱遮蔽体５５の表面５５ａに沿って落ちる塵を留められる程度である。具体的には、０．５〜１０．０ｍｍ程度である。
【００２９】
本実施形態によれば、炉体内上部から熱遮蔽体に落下する塵及び熱遮蔽体上の塵を熱遮蔽体に留めることができる。よって熱遮蔽体からシリコン融液への塵の落下が低減され、単結晶シリコンの品質低下が防止される。
【実施例３】
【００３０】
ところで図６で示されるように、実際の冷却コイル６は単結晶シリコン８の引き上げ経路を略中心にして螺旋状に巻かれた冷却パイプ６ｂを有する。この冷却パイプ６ｂの内部には冷却媒体である冷却水が、図示しない冷却水供給機構から供給される。このように冷却パイプ６ｂを螺旋状にして筒状の冷却コイル６を形成した場合に、冷却コイル６の下端６ａは平坦にならず、最大でパイプ１本分の高低差Ｌ1−Ｌ2が生じる。このため冷却コイル６の下端６ａと熱遮蔽体５との間隙は場所によって異なることになり、ガス流れの速い箇所と遅い箇所が発生してガス流れの不均一化が発生する。このように冷却コイル６の下端６ａと熱遮蔽体５との間隙でガス流れが不均一化すると、単結晶シリコン８の引き上げに伴いガス流れが変化する際に、炉体内の上部に堆積した微小な塵（カーボン等）の落下を誘発することがある。
【００３１】
本実施形態では、こうした高低差に起因する塵の落下を防止するために、図７（ａ）で示されるように、冷却コイル６の下端６ａの一部に沿ってコイル補完部材６１が取り付けられている。コイル補完部材６１は冷却コイル６の曲率と同じ曲率を有する。冷却コイル６とコイル補完部材６１とは一体化され、ここでは一体化された構造体をコイル体６０と称する。コイル補完部材６１は冷却コイル６における下端６ａの高低差を補完して、コイル体６０の下端を略平坦にする。コイル補完部材６１の材料は、単結晶シリコン８の形成や品質に支障をきたすことがないのであれば、どのようなものでもよい。
【００３２】
図７（ａ）で示されるように、冷却コイル６における下端６ａの一部にコイル補完部材６１が取り付けられるのではなく、図７（ｂ）で示されるように、冷却コイル６における下端６ａの全体にコイル補完部材６２が取り付けられてもよい。
【００３３】
また本実施形態では、コイル補完部材６１を筒状の冷却パイプ６に設けているが、これに限らず、コイル補完部材６１を螺旋状のパイプに温度調整媒体を流す筒状のコイルに設けてもよい。
【００３４】
本実施形態によれば、冷却コイルのような温度調整コイルの下端にコイル補完部材を取り付けてコイル体を形成するため、コイル体の下端と熱遮蔽体との間隙を全ての部分で一定にすることができる。したがってコイル体と熱遮蔽体との間隙でガス流れの不均一化が発生しなくなる。よって炉体内の上部に堆積した微小な塵の落下を誘発することがなくなり、シリコン融液への塵の落下が低減され、単結晶シリコンの品質低下が防止される。
【符号の説明】
【００３５】
１                炉体
５、４５、５５    熱遮蔽体
６                冷却コイル
８                単結晶シリコン
１０              単結晶引き上げ装置
６０              コイル体
６１              コイル補完部材
【図１】
0004499178.tif 000003
【図２】
0004499178.tif 000004
【図３】
0004499178.tif 000005
【図４】
0004499178.tif 000006
【図５】
0004499178.tif 000007
【図６】
0004499178.tif 000008
【図７】
0004499178.tif 000009